(57)【要約】　　　（修正有）【課題】ガスバリア性、耐衝撃剥離性などの従来の多層容器の特性を維持し、併せて長時間にわたる製造が可能な多層容器を提供する。【解決手段】熱可塑性ポリエステル（Ａ）層およびエチレン−ビニルアルコール共重合体樹脂組成物（Ｂ）層からなる共射出延伸ブロー成形容器であって、該熱可塑性ポリエステル（Ａ）の固有粘度が０．７０〜０．９０ｄｌ／ｇであり、かつ環状三量体の含有率が０．５０重量％以下であり、該エチレン−ビニルアルコール共重合体樹脂組成物（Ｂ）が、エチレン含有量２０〜６０モル％、ケン化度９０モル％以上，および規定の量の微量成分からなり、該エチレン−ビニルアルコール共重合体樹脂組成物（Ｂ）のメルトインデックスが０．１〜１０ｇ／１０分であり、さらに、容器胴部における厚み比｛（Ａ）層／（Ｂ）層｝が９０／１０〜９９／１であることを特徴とする共射出延伸ブロー成形容器。【選択図】　なし【特許請求の範囲】
【請求項１】
熱可塑性ポリエステル（Ａ）層およびエチレン−ビニルアルコール共重合体樹脂組成物（Ｂ）層からなる共射出延伸ブロー成形容器であって、
該熱可塑性ポリエステル（Ａ）の固有粘度が０．７０〜０．９０ｄｌ／ｇであり、かつ環状三量体の含有率が該熱可塑性ポリエステル（Ａ）の全重量に対して０．５０重量％以下であり、
該エチレン−ビニルアルコール共重合体樹脂組成物（Ｂ）が、エチレン含有量２０〜６０モル％、ケン化度９０モル％以上のエチレン−ビニルアルコール共重合体（ｂ１）、酢酸（ｂ２）、リン酸化合物（ｂ３）およびホウ素化合物（ｂ４）からなり、
該エチレン−ビニルアルコール共重合体樹脂組成物（Ｂ）において、該エチレン−ビニルアルコール共重合体（ｂ１）に対する、酢酸（ｂ２）の含有割合が３０〜２５０ｐｐｍであり、リン酸化合物（ｂ３）の含有割合がリン酸根換算で５〜５００ｐｐｍであり、ホウ素化合物（ｂ４）の含有割合がホウ素元素換算で２０〜２０００ｐｐｍであり、
かつ該エチレン−ビニルアルコール共重合体（ｂ１）に対する、アルカリ金属塩（ｂ５）の含有割合がアルカリ金属換算で３００ｐｐｍ以下であり、アルカリ土類金属塩（ｂ６）の含有割合がアルカリ土類金属換算で１０ｐｐｍ以下であり、該エチレン−ビニルアルコール共重合体樹脂組成物（Ｂ）のメルトインデックスが０．１〜１０ｇ／１０分（１９０℃、２１６０ｇ荷重）であり、
さらに、熱可塑性ポリエステル（Ａ）層とエチレン−ビニルアルコール共重合体樹脂組成物（Ｂ）層の容器胴部における厚み比｛（Ａ）層／（Ｂ）層｝が９０／１０〜９９／１であることを特徴とする共射出延伸ブロー成形容器。
【請求項２】
前記熱可塑性ポリエステル（Ａ）層および前記エチレン−ビニルアルコール共重合体樹脂組成物（Ｂ）層のみからなる、請求項１に記載の共射出延伸ブロー成形容器。
【請求項３】
前記熱可塑性ポリエステル（Ａ）の低温結晶化温度が１２０〜１８０℃である、請求項１または２に記載の共射出延伸ブロー成形容器。
【請求項４】
前記熱可塑性ポリエステル（Ａ）の密度が１．３５〜１．３９ｇ／ｃｍ３である、請求項１〜３のいずれか１項に記載の共射出延伸ブロー成形容器。
【請求項５】
前記エチレン−ビニルアルコール共重合体樹脂組成物（Ｂ）において、エチレン−ビニルアルコール共重合体（ｂ１）に対するアルカリ土類金属塩（ｂ６）の含有割合がアルカリ土類金属換算で５ｐｐｍ以下である、請求項１〜４のいずれか１項に記載の共射出延伸ブロー成形容器。
【請求項６】
前記エチレン−ビニルアルコール共重合体樹脂組成物（Ｂ）の密度が１．１１〜１．２０ｇ／ｃｍ３である、請求項１〜５のいずれか１項に記載の共射出延伸ブロー成形容器。
【請求項７】
衝撃剥離発生率が２０％以下である、請求項１〜６のいずれか１項に記載の共射出延伸ブロー成形容器。
【請求項８】
容器胴部のヘイズが５％以下である、請求項１〜７のいずれか１項に記載の共射出延伸ブロー成形容器。
【発明の詳細な説明】
【０００１】
【発明の属する技術分野】
本発明は、酸素、炭酸ガスなどのガスバリア性、防湿性、保香性、フレーバーバリア性、耐衝撃剥離性に優れ、外観が良好であり、かつ長時間安定して製造可能な容器に関する。
【０００２】
【従来の技術】
延伸ブロー成形法によって得られる熱可塑性ポリエステル（以下、ＰＥＳと略記する）容器は、透明性、力学的特性、フレーバーバリア性などの種々の性質に優れ、しかも成形品とした際に残留モノマーや有害添加物の溶出のおそれが少なく、衛生性および安全性に優れていることから、幅広い分野で使用されている。とりわけ、ＰＥＳとガスバリア性が良好なエチレン−ビニルアルコール共重合体（以下、ＥＶＯＨと略記する）とを組み合わせた多層容器は、簡単な装置で外観が良好な容器が得られるうえに、ＰＥＳとＥＶＯＨの両方の特性を兼備えているので、飲料、食品、化粧品などの容器としての用途の拡大が期待されており、多層容器において課題とされていた、耐衝撃剥離性や透明性を改善するための種々の提案もなされている。
【０００３】
例えば、ＰＥＳと部分けん化ＥＶＯＨとからなり、共射出延伸ブロー成形によって得られる多層容器は、耐衝撃剥離性および透明性に優れていることが知られている（例えば、特許文献１参照。）。該多層容器は、ＰＥＳとＥＶＯＨとの間に接着性樹脂を使用していないにもかかわらず十分な耐衝撃剥離性を有しているという点で画期的なものであった。しかしながら、該多層容器においては、部分けん化ＥＶＯＨを使用しているために、ガスバリア性および熱安定性に若干の不安がある。この問題点を解決するために、２種類の異なるＥＶＯＨからなり、かつ複数の融点を持つＥＶＯＨ混合物を使用した多層容器が提案されている（例えば、特許文献２参照。）。該多層容器においては、耐衝撃剥離性および透明性が保持され、同時にガスバリア性および熱安定性が改善されている。
【０００４】
また、「長時間にわたる製造」に関しては、ＥＶＯＨとホウ素化合物などの特定の微量成分とからなるＥＶＯＨ樹脂組成物が、溶融成形時のロングラン性に優れていることが記載されている（例えば、特許文献３参照。）。
【０００５】
【特許文献１】
特開平１１−３４８１９４号公報
【特許文献２】
特開２００１−２７７３４１号公報
【特許文献３】
特開平１１−４３５７３号公報
【０００６】
しかしながら、上記の部分ケン化ＥＶＯＨを必須とする多層容器においては、特に長時間製造を行った際の部分ケン化ＥＶＯＨの熱安定性の点で、また、上記の溶融成形時のロングラン性に優れていると言われているＥＶＯＨ樹脂組成物を使用した多層容器においては、ロングラン性と耐衝撃剥離性の両立の点で、いずれも課題を残していた。
【０００７】
【発明が解決しようとする課題】
本発明の目的は、ガスバリア性、耐衝撃剥離性などの従来の多層容器の特性を維持し、併せて長時間にわたる製造が可能な、すなわちロングラン性に優れた多層容器を提供することである。
【０００８】
【課題を解決するための手段】
上記の目的は、ＰＥＳ（Ａ）層およびＥＶＯＨ樹脂組成物（Ｂ）層からなる共射出延伸ブロー成形容器であって、
該ＰＥＳ（Ａ）の固有粘度が０．７０〜０．９０ｄｌ／ｇであり、かつ環状三量体の含有率が該ＰＥＳ（Ａ）の全重量に対して０．５０重量％以下であり、
該ＥＶＯＨ樹脂組成物（Ｂ）が、エチレン含有量２０〜６０モル％、ケン化度９０モル％以上のＥＶＯＨ（ｂ１）、酢酸（ｂ２）、リン酸化合物（ｂ３）およびホウ素化合物（ｂ４）からなり、
該ＥＶＯＨ樹脂組成物（Ｂ）において、該ＥＶＯＨ（ｂ１）に対する、酢酸（ｂ２）の含有割合が３０〜２５０ｐｐｍであり、リン酸化合物（ｂ３）の含有割合がリン酸根換算で５〜５００ｐｐｍであり、ホウ素化合物（ｂ４）の含有割合がホウ素元素換算で２０〜２０００ｐｐｍであり、
かつ該ＥＶＯＨ（ｂ１）に対する、アルカリ金属塩（ｂ５）の含有割合がアルカリ金属換算で３００ｐｐｍ以下であり、アルカリ土類金属塩（ｂ６）の含有割合がアルカリ土類金属換算で１０ｐｐｍ以下であり、
該ＥＶＯＨ樹脂組成物（Ｂ）のメルトインデックスが０．１〜１０ｇ／１０分（１９０℃、２１６０ｇ荷重）であり、
さらに、ＰＥＳ（Ａ）層とＥＶＯＨ樹脂組成物（Ｂ）層の容器胴部における厚み比｛（Ａ）層／（Ｂ）層｝が９０／１０〜９９／１であることを特徴とする共射出延伸ブロー成形容器により達成される。
【０００９】
好適な実施態様においては、前記共射出延伸ブロー成形容器は、前記ＰＥＳ（Ａ）層および前記ＥＶＯＨ樹脂組成物（Ｂ）層のみからなる。
【００１０】
好適な実施態様においては、前記ＰＥＳ（Ａ）の低温結晶化温度は１２０〜１８０℃である。
【００１１】
好適な実施態様においては、前記ＰＥＳ（Ａ）の密度は１．３５〜１．３９ｇ／ｃｍ３である。
【００１２】
好適な実施態様においては、前記ＥＶＯＨ樹脂組成物（Ｂ）において、ＥＶＯＨ（ｂ１）に対するアルカリ土類金属塩（ｂ６）の含有割合はアルカリ土類金属換算で５ｐｐｍ以下である。
【００１３】
好適な実施態様においては、前記ＥＶＯＨ樹脂組成物（Ｂ）の密度は１．１１〜１．２０ｇ／ｃｍ３である。
【００１４】
好適な実施態様においては、前記共射出延伸ブロー成形容器の衝撃剥離発生率は２０％以下である。
【００１５】
好適な実施態様においては、前記共射出延伸ブロー成形容器の容器胴部のヘイズは５％以下である。
【００１６】
【発明の実施の形態】
以下、本発明を詳細に説明する。
本発明の共射出延伸ブロー成形容器は、ＰＥＳ（Ａ）層およびＥＶＯＨ樹脂組成物（Ｂ）層をそれぞれ少なくとも１層含有する。どちらかの層が欠ける場合は、本発明の効果を奏さない。層構成としては特に限定されないが、ＰＥＳ（Ａ）層を内容物に触れる層（最内層）と外気に触れる層（最外層）とに、ＥＶＯＨ樹脂組成物（Ｂ）層を最内層と最外層との間に、それぞれ配置する構成が好ましい。
【００１７】
ＰＥＳ（Ａ）層とＥＶＯＨ樹脂組成物（Ｂ）層との容器胴部における厚み比｛（Ａ）層／（Ｂ）層｝は、９０／１０〜９９／１の範囲であることが必要である。厚み比が９０／１０よりも小さい場合、より高価なＥＶＯＨ樹脂組成物（Ｂ）の使用量が必要以上に多くなって、経済的に不利である。一方、厚み比が９９／１よりも大きい場合、容器のガスバリア性が不十分となる。
【００１８】
本発明の共射出延伸ブロー成形容器は、上記のＰＥＳ（Ａ）層およびＥＶＯＨ樹脂組成物（Ｂ）層以外の層を含有していても構わない。例えば、原材料をリサイクルするための回収層、ＰＥＳ（Ａ）層とＥＶＯＨ樹脂組成物（Ｂ）層との耐衝撃剥離性を向上させるための接着層、さらなる特性を付加するための樹脂層などを含有させることができる。しかしながら、透明性および製造コストの観点から、また簡便な装置で製造が可能な点を考慮すると、本発明の共射出延伸ブロー成形容器は、上記のＰＥＳ（Ａ）層およびＥＶＯＨ樹脂組成物（Ｂ）層のみからなることが好ましい。この場合の具体的な層構成としては、（内層）Ａ／Ｂ／Ａ（外層）、（内層）Ａ／Ｂ／Ａ／Ｂ／Ａ（外層）などが挙げられるが、これらに限定されるものではない。中でも、耐衝撃剥離性の観点から（内層）Ａ／Ｂ／Ａ（外層）の２種３層構成が好ましい。
【００１９】
本発明の共射出延伸ブロー成形容器において、ＰＥＳ（Ａ）の固有粘度は、０．７０〜０．９０ｄｌ／ｇであることが必要であり、０．７５〜０．８５ｄｌ／ｇが好ましい。固有粘度が０．７０ｄｌ／ｇ未満の場合、容器の力学的強度が不足する。また、固有粘度が０．９０ｄｌ／ｇを超えるものは、想定される原料の溶融粘度が高すぎるために、容器を安定して生産できる製造条件の設定が困難で生産性が低く、経済的に不利である。
【００２０】
ＰＥＳ（Ａ）の環状三量体の含有率は、該ＰＥＳ（Ａ）の全重量に対して０．５０重量％以下であることが必要であり、０．３０重量％以下が好ましい。環状三量体の含有率が０．５０重量％を超える場合、耐衝撃剥離性が不十分となる。また、環状三量体が内容物に移行しやすくなり、衛生上好ましくない。
【００２１】
ＰＥＳ（Ａ）の低温結晶化温度は、１２０〜１８０℃であることが好ましく、１３０〜１７０℃がより好ましい。低温結晶化温度が１２０℃未満の場合、容器の耐熱性が不足するおそれがある。一方、低温結晶化温度が１８０℃を超えるものは、想定される原料の融点が高すぎるために、容器を安定して生産できる製造条件の設定が困難で生産性が低く、経済的に不利である。
【００２２】
ＰＥＳ（Ａ）の密度は、１．３５〜１．３９ｇ／ｃｍ３であることが好ましく、１．３５３〜１．３８７ｇ／ｃｍ３がより好ましく、１．３５５〜１．３８５ｇ／ｃｍ３がさらにより好ましい。密度が１．３５ｇ／ｃｍ３未満の場合、容器の力学的強度が不足するおそれがある。また、ホットフィル時や殺菌処理のための加熱時に大きく収縮するおそれがある。一方、密度が１．３９ｇ／ｃｍ３を超える場合、容器の衝撃剥離の発生が増加するおそれがある。
【００２３】
上記したＰＥＳ（Ａ）の種類としては特に制限はないが、例えば、芳香族ジカルボン酸単位などのジカルボン酸単位と、脂肪族ジオール単位などのジオール単位とから主としてなるポリエステルが挙げられる。中でも、テレフタル酸単位とエチレングリコール単位とから主としてなる重合体、すなわち、エチレンテレフタレートを主成分とする重合体（ポリエチレンテレフタレート、以下ＰＥＴと略記する）が、機械的特性、汎用性およびコストの観点から好ましい。具体的には、テレフタル酸単位とエチレングリコール単位との合計割合（モル％）が、ＰＥＳ（Ａ）を構成する全構造単位の合計モル数に対して、７０モル％以上であることが好ましく、９０モル％以上がより好ましい。上記割合が７０モル％未満の場合、ＰＥＳ（Ａ）の結晶性が低下し、容器の力学的強度が不足したり、熱収縮性が大きくなったりすることがある。
【００２４】
上記の場合において、ＰＥＳ（Ａ）には必要に応じて、テレフタル酸単位およびエチレングリコール単位以外の二官能化合物単位を、容器の機械的特性、耐熱性などを大幅に損なわない範囲で含有していてもよい。その含有割合（モル％）としては、ＰＥＳ（Ａ）を構成する全構造単位の合計モル数に対して、３０モル％以下であることが好ましく、１０モル％以下がより好ましい。このような二官能化合物単位としては、脂肪族化合物単位、脂環式化合物単位、芳香族化合物単位などが挙げられる。これらは、ジカルボン酸単位、ジオール単位およびヒドロキシカルボン酸単位のいずれであってもよい。また、ただ１種の上記二官能化合物単位を含有していてもよいし、２種以上を含有していてもよい。
【００２５】
ＰＥＳ（Ａ）に含有されていてもよい二官能化合物単位のうち、脂肪族化合物単位としては、マロン酸、コハク酸、アジピン酸、アゼライン酸、セバシン酸などに由来する脂肪族ジカルボン酸単位；１０−ヒドロキシオクタデカン酸、乳酸、ヒドロキシアクリル酸、２−ヒドロキシ−２−メチルプロピオン酸、ヒドロキシ酪酸などに由来する脂肪族ヒドロキシカルボン酸単位；トリメチレングリコール、テトラメチレングリコール、ヘキサメチレングリコール、ネオペンチルグリコール、メチルペンタンジオール、ジエチレングリコールなどに由来する脂肪族ジオール単位；などが挙げられる。
【００２６】
また、脂環式化合物単位としては、シクロヘキサンジカルボン酸、ノルボルネンジカルボン酸、トリシクロデカンジカルボン酸などに由来する脂環式ジカルボン酸単位；ヒドロキシメチルシクロヘキサンカルボン酸、ヒドロキシメチルノルボルネンカルボン酸、ヒドロキシメチルトリシクロデカンカルボン酸などに由来する脂環式ヒドロキシカルボン酸単位；シクロヘキサンジメタノール、ノルボルネンジメタノール、トリシクロデカンジメタノールなどに由来する脂環式ジオール単位；などが挙げられる。これらの中でも、シクロヘキサンジメタノール単位およびシクロヘキサンジカルボン酸単位は、容器の落下時の耐衝撃性が向上する点、透明性が良好となる点から好ましい。これらの単位には、それぞれ１，２−単位、１，３−単位および１，４−単位という異性体が存在する。とりわけ、前記の容器の落下時の耐衝撃性が向上する点から、１，４−単位がより好ましい。
【００２７】
さらに、芳香族化合物単位としては、イソフタル酸、フタル酸、ビフェニルジカルボン酸、ジフェニルエーテルジカルボン酸、ジフェニルスルホンジカルボン酸、ジフェニルケトンジカルボン酸、スルホイソフタル酸ナトリウム、２，６−ナフタレンジカルボン酸、１，４−ナフタレンジカルボン酸、２，７−ナフタレンジカルボン酸などに由来する芳香族ジカルボン酸単位；ヒドロキシ安息香酸、ヒドロキシトルイル酸、ヒドロキシナフトエ酸、３−（ヒドロキシフェニル）プロピオン酸、ヒドロキシフェニル酢酸、３−ヒドロキシ−３−フェニルプロピオン酸などに由来する芳香族ヒドロキシカルボン酸単位；２，２−ビス［４−（２−ヒドロキシエトキシ）フェニル］プロパン、２−｛４−［２−（２−ヒドロキシエトキシ）エトキシ］フェニル｝−２−［４−（２−ヒドロキシエトキシ）フェニル］プロパン、２，２−ビス｛４−［２−（２−ヒドロキシエトキシ）エトキシ］フェニル｝プロパン、ビス［４−（２−ヒドロキシエトキシ）フェニル］スルホン、｛４−［２−（２−ヒドロキシエトキシ）エトキシ］フェニル｝−［４−（２−ヒドロキシエトキシ）フェニル］スルホン、１，１−ビス［４−（２−ヒドロキシエトキシ）フェニル］シクロヘキサン、１−｛４−［２−（２−ヒドロキシエトキシ）エトキシ］フェニル｝−１−［４−（２−ヒドロキシエトキシ）フェニル］シクロヘキサン、１，１−ビス［４−［２−（２−ヒドロキシエトキシ）エトキシ］フェニル｝シクロヘキサン、２，２−ビス［４−（２−ヒドロキシエトキシ）−２，３，５，６−テトラブロモフェニル］プロパン、１，４−ビス（２−ヒドロキシエトキシ）ベンゼン、１−（２−ヒドロキシエトキシ）−４−［２−（２−ヒドロキシエトキシ）エトキシ］ベンゼン、１，４−ビス［２−（２−ヒドロキシエトキシ）エトキシ］ベンゼンなどに由来する芳香族ジオール単位；ビスフェノール系化合物、ヒドロキノン系化合物などに由来する芳香族ジオール単位；などが挙げられる。これらの中でも、容器の耐衝撃性の観点からは２，２−ビス［４−（２−ヒドロキシエトキシ）フェニル］プロパン単位、ビス［４−（２−ヒドロキシエトキシ）フェニル］スルホン単位および１，４−ビス（２−ヒドロキシエトキシ）ベンゼン単位が好ましい。また、容器の耐熱性の観点からはネオペンチルグリコール単位およびナフタレンジカルボン酸単位が好ましく、紫外線吸収能を有するという観点からはナフタレンジカルボン酸単位が好ましい。紫外線吸収能を十分発揮させるためには、ＰＥＳ（Ａ）中の全ジカルボン酸単位に対して、ナフタレンジカルボン酸単位が０．１〜１５モル％含有されていることが好ましく、１．０〜１０モル％含有されていることがより好ましい。
【００２８】
ＰＥＳ（Ａ）は、上記のような意図的に含有させる二官能化合物単位の他に、重合中に副生するジエチレングリコール単位を含有する場合が多い。その含有割合（モル％）としては、ＰＥＳ（Ａ）を構成する全構造単位の合計モル数に対して、３モル％以下であることが好ましく、２モル％以下がより好ましい。ジエチレングリコール単位の含有割合が３モル％を超える場合、ＰＥＳ（Ａ）のガラス転移温度が低下し、その結果、容器の耐熱性が低下する場合がある。
【００２９】
ＰＥＳ（Ａ）は、多官能化合物単位を含有していてもよい。その含有割合（モル％）としては、ＰＥＳ（Ａ）を構成する全構造単位の合計モル数に対して、０．５モル％以下であることが好ましい。多官能化合物単位は、カルボキシル基および水酸基を合計で３個以上有する多官能化合物に由来する単位であり、これにはカルボキシル基のみを３個以上有するポリカルボン酸に由来する単位および水酸基のみを３個以上含有するポリアルコール化合物に由来する単位も含まれる。ＰＥＳ（Ａ）は、ただ１種の上記多官能化合物単位を含有していてもよいし、２種以上を含有していてもよい。
【００３０】
ＰＥＳ（Ａ）に含有されていてもよい多官能化合物単位としては、１，３，５−シクロヘキサントリカルボン酸などに由来する脂肪族ポリカルボン酸単位；トリメシン酸、トリメリット酸、１，２，３−ベンゼントリカルボン酸、ピロメリット酸、１，４，５，８−ナフタレンテトラカルボン酸などに由来する芳香族ポリカルボン酸単位；トリメチロールプロパン、ペンタエリスリトール、グリセリンなどに由来する脂肪族ポリアルコール単位；１，３，５−シクロヘキサントリオールなどに由来する脂環式ポリアルコール単位；１，３，５−トリヒドロキシベンゼンなどに由来する芳香族ポリアルコール単位；酒石酸、リンゴ酸などに由来する脂肪族ヒドロキシカルボン酸；４−ヒドロキシイソフタル酸、３−ヒドロキシイソフタル酸、２，３−ジヒドロキシ安息香酸、２，４−ジヒドロキシ安息香酸、２，５−ジヒドロキシ安息香酸、２，６−ジヒドロキシ安息香酸、プロトカテク酸、没食子酸、２，４−ジヒドロキシフェニル酢酸などに由来する芳香族ヒドロキシカルボン酸単位；などが挙げられる。これらの中でも、製造の容易さおよび製造コストの観点からトリメシン酸、トリメリット酸、ピロメリット酸、トリメチロールプロパンおよびペンタエリスリトールに由来する単位が好ましい。
【００３１】
ＰＥＳ（Ａ）が上記のような多官能化合物単位を含有する場合、モノカルボン酸、モノアルコールなどに由来する単官能化合物単位を同時に含有していてもよい。その含有割合（モル％）としては、製造の容易さおよび製造コストの観点からＰＥＳ（Ａ）を構成する全構造単位の合計モル数に対して、５モル％以下であることが好ましく、１モル％以下がより好ましい。ＰＥＳ（Ａ）は、ただ１種の上記単官能化合物単位を含有していてもよいし、２種以上を含有していてもよい。
【００３２】
ＰＥＳ（Ａ）に含有されていてもよい単官能化合物単位としては、ｎ−オクタン酸、ｎ−ノナン酸、ミリスチン酸、ペンタデカン酸、ステアリン酸、オレイン酸、リノール酸、リノレイン酸などに由来する脂肪族モノカルボン酸単位；安息香酸、ｏ−メトキシ安息香酸、ｍ−メトキシ安息香酸、ｐ−メトキシ安息香酸、ｏ−メチル安息香酸、ｍ−メチル安息香酸、ｐ−メチル安息香酸、２，３−ジメチル安息香酸、２，４−ジメチル安息香酸、２，５−ジメチル安息香酸、２，６−ジメチル安息香酸、３，４−ジメチル安息香酸、３，５−ジメチル安息香酸、２，４，６−トリメチル安息香酸、２，４，６−トリメトキシ安息香酸、３，４，５−トリメトキシ安息香酸、１−ナフトエ酸、２−ナフトエ酸、２−ビフェニルカルボン酸、１−ナフタレン酢酸、２−ナフタレン酢酸などに由来する芳香族モノカルボン酸単位；ペンタデシルアルコール、ステアリルアルコール、ポリエチレングリコールモノアルキルエーテル、ポリプロピレングリコールモノアルキルエーテル、ポリテトラメチレングリコールモノアルキルエーテル、オレイルアルコールなどに由来する脂肪族モノアルコール単位；シクロドデカノールなどに由来する脂環式モノアルコール単位；ベンジルアルコール、２，５−ジメチルベンジルアルコール、２−フェネチルアルコール、フェノール、１−ナフトール、２−ナフトールなどに由来する芳香族モノアルコール単位；などが挙げられる。これらの中でも、製造の容易さおよび製造コストの観点からステアリン酸、安息香酸、２，４，６−トリメトキシ安息香酸、２−ナフトエ酸およびステアリルアルコールに由来する単位が好ましい。
【００３３】
本発明の共射出延伸ブロー成形容器は、特定のＥＶＯＨ（ｂ１）と特定量の微量成分とからなるＥＶＯＨ樹脂組成物（Ｂ）が使用されている点を最大の特徴とする。
【００３４】
本発明の目的の一つである、「長時間にわたる製造」に関しては、例えば前述の特許文献３に、ＥＶＯＨとホウ素化合物などの特定の微量成分とからなるＥＶＯＨ樹脂組成物が、溶融成形時のロングラン性に優れていることが記載されている。該文献においては、押出成形時のロングラン性に関してのみ記載されているが、射出成形においてもロングラン性が要求されているのは言うまでもない。
【００３５】
しかしながら、本発明者がこのＥＶＯＨ樹脂組成物を使用してＰＥＳとの多層容器を製造したところ、期待されたロングラン性が発現しない、または、ロングラン性は改善されたが、耐衝撃剥離性が不十分である、などの問題が発生し、実用化に際してはさらなる検討が必要であることが判明した。本発明者は、鋭意検討を重ね、前記のＥＶＯＨ樹脂組成物の中でも、特定の構成を持つもののみが、ロングラン性が改善され、同時に耐衝撃剥離性が保持された共射出延伸ブロー成形容器を与えることを見出した。
【００３６】
本発明の共射出延伸ブロー成形容器において、ＥＶＯＨ樹脂組成物（Ｂ）に含有されるＥＶＯＨ（ｂ１）のエチレン含有量は、２０〜６０モル％であることが必要である。エチレン含有量が２０モル％未満の場合、高湿度下でのガスバリア性が不十分となる。エチレン含有量は好適には２５モル％以上であり、より好適には２８モル％以上である。またエチレン含有量が６０モル％を超える場合、ガスバリア性が不十分となる。エチレン含有量は好適には５０モル％以下であり、より好適には４５モル％以下である。
【００３７】
また、ＥＶＯＨ（ｂ１）のビニルエステル成分のケン化度は、９０モル％以上であることが必要であり、好適には９６モル％以上、より好適には９８．５モル％以上である。ケン化度が９０モル％未満の場合、高湿度下でのガスバリア性が不十分となる。
【００３８】
かかるＥＶＯＨのエチレン含有量およびケン化度は、核磁気共鳴（ＮＭＲ）法により求めることができる。
【００３９】
上記のＥＶＯＨ（ｂ１）が、エチレン含有量およびケン化度の少なくとも一方の異なる２種類以上のＥＶＯＨの配合物からなる場合には、配合重量比から算出される平均値をエチレン含有量およびケン化度とする。
【００４０】
上記のＥＶＯＨ（ｂ１）には、本発明の目的が阻害されない範囲で、エチレンおよびビニルアルコール以外の単量体を共重合成分として少量含有することもできる。このような単量体の例としては、プロピレン、１−ブテン、イソブテン、４−メチル−１−ペンテン、１−ヘキセン、１−オクテン等のα−オレフィン；イタコン酸、メタクリル酸、アクリル酸、マレイン酸等の不飽和カルボン酸、その塩、その部分または完全エステル、そのニトリル、そのアミド、その無水物；ビニルトリメトキシシラン、ビニルトリエトキシシラン、ビニルトリ（β−メトキシ−エトキシ）シラン、γ−メタクリルオキシプロピルトリメトキシシラン等のビニルシラン系化合物；不飽和スルホン酸またはその塩；アルキルチオール類；ビニルピロリドン類などが挙げられる。
【００４１】
本発明の共射出延伸ブロー成形容器において、ＥＶＯＨ樹脂組成物（Ｂ）は上記ＥＶＯＨ（ｂ１）の他に、酢酸（ｂ２）、リン酸化合物（ｂ３）およびホウ素化合物（ｂ４）を必須成分として含有する。
【００４２】
ＥＶＯＨ樹脂組成物（Ｂ）において、酢酸（ｂ２）は上記ＥＶＯＨ（ｂ１）に対して、３０〜２５０ｐｐｍの割合で含有されている必要がある。酢酸（ｂ２）の含有割合が３０ｐｐｍ未満の場合、安定して生産できる製造条件の設定が困難で生産性が低く、経済的に不利である。一方、酢酸（ｂ２）の含有割合が２５０ｐｐｍを超える場合、酢酸が拡散して内容物に移行し、内容物の味や香りを損なう。
【００４３】
ＥＶＯＨ樹脂組成物（Ｂ）において、リン酸化合物（ｂ３）は上記ＥＶＯＨ（ｂ１）に対して、リン酸根換算で５〜５００ｐｐｍの割合で含有されている必要があり、６〜４５０ｐｐｍが好ましく、７〜４００ｐｐｍがより好ましい。リン酸化合物（ｂ３）の含有割合が５ｐｐｍ未満の場合、安定して生産できる製造条件の設定が困難で生産性が低く、経済的に不利である。一方、リン酸化合物（ｂ３）の含有割合が５００ｐｐｍを超える場合、リン酸化合物が内容物に移行しやすくなり、衛生上好ましくない。
【００４４】
ここで、リン酸化合物（ｂ３）としては、リン酸、第１リン酸塩、第２リン酸塩および第３リン酸塩のいずれであってもよいが、リン酸、第１リン酸塩および第２リン酸塩が好ましい。リン酸化合物（ｂ３）が塩である場合、カチオン種は特に限定されず、例えば、ナトリウム、カリウムなどのアルカリ金属、マグネシウム、カルシウムなどのアルカリ土類金属が挙げられる。これらの中でも、アルカリ金属が好ましい。リン酸化合物（ｂ３）の中でも、リン酸二水素ナトリウム、リン酸二水素カリウム、リン酸水素二ナトリウムおよびリン酸水素二カリウムが好ましい。
【００４５】
ＥＶＯＨ樹脂組成物（Ｂ）において、ホウ素化合物（ｂ４）は上記ＥＶＯＨ（ｂ１）に対して、ホウ素元素換算で２０〜２０００ｐｐｍの割合で含有されている必要があり、５０〜１０００ｐｐｍが好ましく、１００〜５００ｐｐｍがより好ましい。ホウ素化合物（ｂ４）の含有割合が２０ｐｐｍ未満の場合、安定して生産できる製造条件の設定が困難で生産性が低く、経済的に不利である。一方、ホウ素化合物（ｂ４）の含有割合が２０００ｐｐｍを超える場合、ホウ素化合物が内容物に移行しやすくなり、衛生上好ましくない。また、外観不良のために商品価値が低い。
【００４６】
ここで、ホウ素化合物（ｂ４）としては、ホウ酸類、ホウ酸エステル、ホウ酸塩、水素化ホウ素類などが挙げられる。具体的には、ホウ酸類としては、オルトホウ酸（以下、ホウ酸と略記することがある）、メタホウ酸、四ホウ酸などが挙げられ、ホウ酸エステルとしてはホウ酸トリエチル、ホウ酸トリメチルなどが挙げられ、ホウ酸塩としては上記の各種ホウ酸類のアルカリ金属塩、アルカリ土類金属塩、ホウ砂などが挙げられ、水素化ホウ素類としては、水素化ホウ素ナトリウムなどが挙げられる。これらの化合物の中でも、オルトホウ酸および水素化ホウ素ナトリウムが好ましい。
【００４７】
上記の成分の他、ＥＶＯＨ樹脂組成物（Ｂ）におけるアルカリ金属塩（ｂ５）の含有割合は、上記ＥＶＯＨ（ｂ１）に対して、アルカリ金属換算で３００ｐｐｍ以下である必要があり、１０〜２８０ｐｐｍの範囲が好ましく、２０〜２５０ｐｐｍがより好ましい。アルカリ金属塩（ｂ５）の含有割合が３００ｐｐｍを超える場合、アルカリ金属塩が内容物に移行しやすくなり、衛生上好ましくない。アルカリ金属塩（ｂ５）に含まれるアルカリ金属としては、リチウム、ナトリウム、カリウムなどが挙げられ、アルカリ金属塩（ｂ５）としては、酢酸リチウム、酢酸ナトリウム、酢酸カリウムなどの酢酸塩；プロピオン酸リチウム、プロピオン酸ナトリウム、プロピオン酸カリウムなどのプロピオン酸塩；などが挙げられる。
【００４８】
また、ＥＶＯＨ樹脂組成物（Ｂ）におけるアルカリ土類金属塩（ｂ６）の含有割合は、上記ＥＶＯＨ（ｂ１）に対して、アルカリ土類金属換算で１０ｐｐｍ以下である必要があり、５ｐｐｍ以下が好ましい。アルカリ土類金属塩（ｂ６）の含有割合が１０ｐｐｍを超える場合、アルカリ土類金属塩が内容物に移行しやすくなり、衛生上好ましくない。また、安定して生産できる製造条件の設定が困難で生産性が低く、経済的に不利である。アルカリ土類金属としては、カルシウム、マグネシウム、ベリリウム、バリウムなどが挙げられ、アルカリ土類金属塩（ｂ６）としては、これらの金属の炭酸塩、酢酸塩などが挙げられる。
【００４９】
ＥＶＯＨ樹脂組成物（Ｂ）のメルトインデックス（１９０℃、２１６０ｇ荷重下、ＪＩＳ　Ｋ７２１０に基づく）は、０．１〜１０ｇ／１０分である必要がある。メルトインデックスが０．１ｇ／１０分未満の場合、原料の溶融粘度が高すぎて、安定して生産できる製造条件の設定が困難で生産性が低く、経済的に不利である。メルトインデックスは、好適には０．５ｇ／１０分以上である。一方、メルトインデックスが１０ｇ／１０分を超える場合、機械的特性が不足し、落下衝撃などによってクラックが発生して容器のガスバリア性が低下する。メルトインデックスは、好適には８ｇ／１０分以下であり、より好適には６ｇ／１０分以下である。
【００５０】
ＥＶＯＨ樹脂組成物（Ｂ）の密度は、１．１１〜１．２０ｇ／ｃｍ３であることが好ましい。密度が１．１１ｇ／ｃｍ３未満の場合、ガスバリア性が不足するおそれがある。密度は、１．１２ｇ／ｃｍ３以上がより好ましく、１．１３ｇ／ｃｍ３以上がさらにより好ましい。一方、密度が１．２０ｇ／ｃｍ３を超える場合、容器の衝撃剥離の発生が増加するおそれがある。密度は、１．１９ｇ／ｃｍ３以下がより好ましく、１．１８ｇ／ｃｍ３以下がより好ましい。
【００５１】
ＥＶＯＨ樹脂組成物（Ｂ）の融点は、１４０〜１９０℃であることが好ましい。融点が１４０℃未満の場合、ガスバリア性が不足するおそれがある。融点は、好適には１４５℃以上であり、より好適には１５０℃以上である。一方、融点が１９０℃を超える場合、容器の衝撃剥離の発生が増加するおそれがある。融点は、好適には１８５℃以下である。
【００５２】
また、ＥＶＯＨ樹脂組成物（Ｂ）は、本発明の目的を阻外しない範囲で、熱安定剤、紫外線吸収剤、酸化防止剤、着色剤、フィラー、他の樹脂（ポリアミド、ポリオレフィンなど）を含んでいてもよい。
【００５３】
次に、本発明の共射出延伸ブロー成形容器の製造方法について述べる。
本発明の共射出延伸ブロー成形容器の製造に必要なＰＥＳは、ジカルボン酸またはそのエステル形成性誘導体、ジオール、および必要に応じて上記例示した二官能化合物、多官能化合物および単官能化合物などを原料として、一般に知られている縮合重合法を採用することにより製造される。例えば、上記の原料を混合してまずエステル化反応またはエステル交換反応させ、次に溶融重縮合させ、さらに必要に応じて固相重合させることにより、ＰＥＳが製造される。
【００５４】
この場合のジカルボン酸およびジオールとしては、既に述べたようにテレフタル酸およびエチレングリコールが好ましい。それ以外に含有されていてもよい二官能化合物についても前記したとおりである。テレフタル酸およびエチレングリコール以外の二官能化合物の中でも、製造が容易であるという観点からは、ネオペンチルグリコール、シクロヘキサンジメタノール、シクロヘキサンジカルボン酸、イソフタル酸、フタル酸、ナフタレンジカルボン酸（特に、２，６−ナフタレンジカルボン酸）、４，４’−ビフェニルジカルボン酸、２，２−ビス［４−（２−ヒドロキシエトキシ）フェニル］プロパン、ビス［４−（２−ヒドロキシエトキシ）フェニル］スルホンおよび１，４−ビス（２−ヒドロキシエトキシ）ベンゼンが好ましく、さらにこれらの中でも、コスト的な観点からイソフタル酸、フタル酸、ナフタレンジカルボン酸（特に、２，６−ナフタレンジカルボン酸）および４，４’−ビフェニルジカルボン酸がより好ましい。一方、得られるＰＥＳの特性を考えると、成形性および成形時の結晶化の抑制の観点からはイソフタル酸が好ましく、熱安定性および溶融安定性の観点からは、２，２−ビス［４−（２−ヒドロキシエトキシ）フェニル］プロパン、ビス［４−（２−ヒドロキシエトキシ）フェニル］スルホンおよび１，４−ビス（２−ヒドロキシエトキシ）ベンゼンが好ましい。
【００５５】
原料のジオールとしてエチレングリコールを使用する場合、既に述べたように、重合中に副生するジエチレングリコールが主鎖に導入され、得られるＰＥＳに着色が発生したり、耐熱性および機械的強度が低下したりする場合がある。これを防ぐために、上記エステル化反応、エステル交換反応および溶融重縮合において、ジエチレングリコールの副生抑制剤を、原料のジカルボン酸の重量に基づいて０．００１〜０．５重量％使用することが好ましい。副生抑制剤としては、例えば、テトラエチルアンモニウムヒドロキシドなどのテトラアルキルアンモニウムヒドロキシド；トリエタノールアミン、トリエチルアミンなどの有機アミン；などが挙げられる。
【００５６】
既に述べたように、ＰＥＳの製造において、原料として多官能化合物を使用する場合、同時に単官能化合物を使用することが好ましい。単官能化合物は分子鎖末端または分岐鎖末端を封止し、ＰＥＳの過度の架橋やゲルの発生を防止する。単官能化合物の使用量としては特に制限はないが、後で述べる固相重合時の重合速度を低下させない範囲内であることが好ましい。
【００５７】
こうして得られたＰＥＳを後述する成形に供する。このときのＰＥＳの固有粘度は、成形の際に若干低下することを考慮して、ＰＥＳ（Ａ）の固有粘度よりも若干大きいことが好ましく、具体的には０．７０〜０．９５ｄｌ／ｇであることが好ましい。ＰＥＳの固有粘度が０．９５ｄｌ／ｇを超える場合、ＰＥＳの溶融粘度が大きくなり、射出成形時にバルブ内での発熱が大きくなるため、環状三量体が多量に副生する結果、金型などの汚染が激しくなるおそれがある。また、延伸ブロー成形時にＰＥＳの延伸むらが発生し、外観を著しく損なうおそれがある。
【００５８】
ＰＥＳの環状三量体の含有率は、成形の際に若干増加することを考慮して、ＰＥＳ（Ａ）の環状三量体の含有率よりも若干小さいことが好ましく、具体的にはＰＥＳの全重量に対して０．４０重量％以下であることが好ましい。環状三量体の含有率が０．４０重量％を超える場合、金型などの汚染が激しくなるおそれがある。
【００５９】
また、ＰＥＳの末端カルボキシル基濃度は、ＰＥＳ１ｇ当たり０．００００４当量以下、すなわち４０μｅｑ／ｇ以下であることが好ましく、３０μｅｑ／ｇ以下がより好ましい。ＰＥＳの末端カルボキシル基濃度が４０μｅｑ／ｇを超える場合、ＰＥＳの溶融時の熱安定性が低下し、得られる容器に着色などの外観不良が発生したり、力学的強度が不足したりするおそれがある。
【００６０】
本発明の共射出延伸ブロー成形容器の製造に必要なＥＶＯＨ樹脂組成物に含有されるＥＶＯＨは、エチレンとビニルエステルとからなる共重合体を、アルカリ触媒等を用いてケン化することにより得られる。ビニルエステルとしては、酢酸ビニルが代表的なものとして挙げられるが、その他の脂肪酸ビニルエステル（プロピオン酸ビニル、ピバリン酸ビニルなど）も使用できる。このとき、エチレン含有量およびケン化度を調節することにより、所望の融点を有するＥＶＯＨを得ることができる。
【００６１】
共重合に際して、上述のように本発明の目的が阻害されない範囲で、エチレンおよびビニルエステル以外の単量体を共重合することもできる。中でも、共重合成分としてビニルシラン化合物を０．０００２〜０．２モル％の範囲で含有するＥＶＯＨは、後述するＰＥＳとの共射出成形の際、溶融粘度のバランスがよく、均質な成形物の製造が可能である。ここで、ビニルシラン系化合物としては、ビニルトリメトキシシラン、ビニルトリエトキシシランが好ましい。ビニルシラン化合物の含有量は、０．００１〜０．１５モル％がより好ましく、０．００５〜０．１モル％がさらにより好ましい。
【００６２】
ＥＶＯＨに、酢酸（ｂ２）、リン酸化合物（ｂ３）およびホウ素化合物（ｂ４）を混合してＥＶＯＨ樹脂組成物を得る方法としては特に制限はなく、例えば、ＥＶＯＨと所定の量のこれらの成分を押出機などで溶融混練する方法、ＥＶＯＨの溶液に所定の量のこれらの成分を直接または溶液の形で混合する方法、ＥＶＯＨペレットを所定の濃度のこれらの成分の溶液に含浸させる方法などが挙げられる。
【００６３】
酢酸（ｂ２）およびリン酸化合物（ｂ３）は、ＥＶＯＨの熱安定性、溶融成形性の改善に寄与する。また、ホウ素化合物（ｂ４）はＥＶＯＨの溶融粘度を増加させ、溶融時のトルク変動の抑制に寄与する。したがって、これらの成分をＥＶＯＨに対して所定量含有させることは、本発明の共射出延伸ブロー成形容器のロングラン性という観点から非常に重要である。
【００６４】
また、アルカリ金属塩（ｂ５）およびアルカリ土類金属塩（ｂ６）はＥＶＯＨの熱分解を促進するため、過剰に存在すると、成形時にアセトアルデヒド、クロトンアルデヒド、アルドールなどの臭気成分が発生する。したがって、これらの成分はＥＶＯＨを洗浄するなどしてその含有割合を所定量以下にしておくことが、本発明の共射出延伸ブロー成形容器のロングラン性という観点から非常に重要である。
【００６５】
こうして得られるＥＶＯＨ樹脂組成物のメルトインデックス（１９０℃、２１６０ｇ荷重下、ＪＩＳ　Ｋ７２１０に基づく）は、０．１〜１０ｇ／１０分であることが好ましい。メルトインデックスが０．１ｇ／１０分未満の場合、後述の成形時に装置に過大な負荷がかかり、高速連続運転が困難となるおそれがある。また、ゲル、フィッシュアイおよび容器表面の樹脂の流れ斑が発生して、容器の外観を著しく損なうおそれがある。一方、メルトインデックスが１０ｇ／１０分を超える場合、容器におけるＥＶＯＨの厚みが不均一となり、厚い部分が白化し、また薄い部分のガスバリア性が不十分となるおそれがある。また、多数個取り成形においては、各金型内へのＥＶＯＨの射出量が安定せず、均質な成形が困難となるおそれがある。
【００６６】
上記の原料を使用して、まず多層構造を有する容器前駆体（有底パリソン）を製造する。有底パリソンは、通常２台の射出シリンダーを有する成形機を用い、単一の金型に１回の型締め操作を行い、溶融した上記ＰＥＳおよび上記ＥＶＯＨ樹脂組成物を、それぞれの射出シリンダーよりタイミングをずらして交互に、もしくは同心円状のノズル内を同時に射出し、またはこれらの操作を連続して行うことにより得られる。例えば、（１）先に内外層用のＰＥＳを射出し、次いで、中間層となるＥＶＯＨ樹脂組成物を射出して、Ａ／Ｂ／Ａの２種３層構成の有底パリソンを得る方法、（２）先に内外層用のＰＥＳを射出し、次いでＥＶＯＨ樹脂組成物を射出して、それと同時にまたはその後中心層となるＰＥＳを再度射出し、Ａ／Ｂ／Ａ／Ｂ／Ａの２種５層構成の有底パリソンを得る方法など、内層がＰＥＳ層に完全に封入された有底パリソンの一般的な製造方法が採用される。
【００６７】
有底パリソンの射出成形の条件としては、ＰＥＳの射出温度は２５０〜３３０℃であることが好ましく、２７０〜３２０℃がより好ましく、２８０〜３１０℃がさらにより好ましい。ＰＥＳの射出温度が２５０℃未満の場合、得られる有底パリソンに未溶融物が混入し、フィッシュアイとなって外観を損なう、容器の力学的強度が不足するなどの問題が発生するおそれがある。さらに、極端な場合はスクリュートルクが上昇し成形機の故障を引き起こす。一方、ＰＥＳの射出温度が３３０℃を超える場合、ＰＥＳの分解が著しくなり、容器の力学的強度が不足する、アセトアルデヒドなどの分解ガスにより内容物の性質が損なわれるなどの問題が発生するおそれがある。また、同時に発生する環状三量体により金型の汚れが激しくなり、容器の外観が損なわれるおそれがある。
【００６８】
また、ＥＶＯＨ樹脂組成物の射出温度は１７０〜２５０℃であることが好ましく、１８０〜２４０℃がより好ましく、１９０〜２３０℃がさらにより好ましい。ＥＶＯＨ樹脂組成物の射出温度が１７０℃未満の場合、得られる有底パリソンに未溶融物が混入し、フィッシュアイとなって外観を損なうおそれがある。さらに、極端な場合はスクリュートルクが上昇し成形機の故障を引き起こす。一方、ＥＶＯＨ樹脂組成物の射出温度が２５０℃を超える場合、ＥＶＯＨ樹脂組成物の分解またはゲル化が著しくなり、容器の外観不良やガスバリア性の低下などの問題が発生するおそれがある。さらに、極端な場合はゲル化物の発生により射出成形が不可能となる。
【００６９】
さらに、ＰＥＳおよびＥＶＯＨ樹脂組成物が流入するホットランナー部分の温度は、２２０〜３００℃の範囲内であることが好ましく、２４０〜２８０℃がより好ましく、２５０〜２７０℃がさらにより好ましい。ホットランナー部分の温度が２２０℃未満の場合、ＰＥＳがホットランナー部分で固化して成形が困難となるおそれがある。一方、ホットランナー部分の温度が３００℃を超える場合、ＥＶＯＨ樹脂組成物の分解またはゲル化が著しくなり、容器の外観不良やガスバリア性の低下などの問題が発生するおそれがある。さらに、極端な場合はゲル化物の発生により射出成形が不可能となる。
【００７０】
射出成形においては、例えば、ＰＥＳの射出速度および射出量、並びに、ＥＶＯＨ樹脂組成物の射出速度および射出量を適宜調節することにより、得られる容器のＰＥＳ（Ａ）層とＥＶＯＨ樹脂組成物（Ｂ）層の容器胴部における厚み比を制御することができる。
【００７１】
金型温度は、０〜７０℃の範囲内にすることが好ましく、５〜５０℃がより好ましく、１０〜３０℃がさらにより好ましい。金型温度が０℃未満の場合、得られる有底パリソンの外観が金型の結露により損なわれるおそれがある。一方、金型温度が７０℃を超える場合、得られる有底パリソンにおいてＰＥＳおよびＥＶＯＨ樹脂組成物の結晶化が進み、透明性が損なわれる、引き続き行われる延伸ブロー成形において均一な延伸が困難となる、賦形性が低下する、および得られる容器の耐衝撃剥離性が低下するなどの問題が発生するおそれがある。
【００７２】
このようにして、共射出延伸ブロー成形容器の前駆体である有底パリソンが得られる。図１および図２は、いずれも有底パリソンの一部を表す概略図である。有底パリソンの大部分はＰＥＳ（Ａ）層およびＥＶＯＨ（Ｂ）層からなる多層部分（図中の２および１２）であるが、容器口部（図中の１および１１）の先端にＰＥＳ（Ａ）単層部分（図中の３および１３）が存在する。有底パリソンの外観に関しては、着色、ゲル、スジなどの発生状況に加え、容器口部のＥＶＯＨ樹脂組成物（Ｂ）層端部（以後、リーディングエッジと称する。図中の４および１４）の状態が重要になる。リーディングエッジの好ましい状態は、有底パリソンの底の部分を下にしたときに、図１に示すようにリーディングエッジのラインがほぼ水平になっている状態である。このような有底パリソンを延伸ブロー成形することにより、外観が良好で、ガスバリア性に優れた容器を低コストで製造することができる。これに対して、図２に示すようにリーディングエッジのラインが波打っている状態では、得られる容器の外観不良およびガスバリア性の不足が問題となることがある。
【００７３】
有底パリソンの胴部厚みは、全層厚みで２〜５ｍｍ、ＥＶＯＨ樹脂組成物層は合計で２０〜５００μｍであることが好ましい。ＥＶＯＨ樹脂組成物層の厚みを必要以上に厚くすると、後の延伸ブロー成形において延伸性が悪化するおそれがある。
【００７４】
こうして得られた有底パリソンを延伸ブロー成形することにより、本発明の共射出延伸ブロー成形容器が製造される。有底パリソンは、高温の状態で直接、またはブロックヒーター、赤外線ヒーターなどの発熱体で好ましくは７５〜１５０℃に再加熱された後、延伸ブロー工程に送られ、縦方向に１〜５倍に延伸された後、圧縮空気などで１〜４倍に延伸ブロー成形される。加熱時の有底パリソンの温度は、より好ましくは８５〜１４０℃、さらにより好ましくは９０〜１３０℃、一層好ましくは９５〜１２０℃である。加熱時の有底パリソンの温度が１５０℃を超える場合、ＰＥＳの結晶化が進み、得られる容器の透明性が損なわれたり、容器の耐衝撃剥離性が低下したりするおそれがある。一方、７５℃未満の場合、ＰＥＳにクレーズが生じ、パール調になって透明性が損なわれるおそれがある。
【００７５】
本発明の共射出延伸ブロー成形容器の胴部の総厚みは、一般的には１００μｍ〜３ｍｍであり、用途に応じて使い分けられる。
【００７６】
上記のような方法によって得られた本発明の共射出延伸ブロー成形容器は、極めて良好な耐衝撃剥離性を有する。これらの中でも、容器に水を充填し、５０ｃｍの高さから、９０°の角度を持った長さ２０ｃｍ三角形の台の上に、台の角部が容器胴部の中央に当たるように、容器胴部を水平にして一回のみ自然落下させたとき、剥離を生じる容器の割合が２０％以下であるものが好ましい。
【００７７】
また、本発明の共射出延伸ブロー成形容器の容器胴部におけるヘイズは、５％以下であることが好ましく、４％以下がより好ましく、３％以下がさらにより好ましい。ヘイズが５％を超える場合、容器としての商品価値が著しく低下する。
【００７８】
本発明の共射出延伸ブロー成形容器は、各種内容物を長期間にわたって保存するのに適しており、炭酸飲料、ビール、ワイン等の各種飲料、食品、化粧品等の容器として有用である。
【００７９】
【実施例】
以下に本発明を実施例により具体的に説明するが、本発明はそれにより何ら限定されない。なお、実施例において、分析および評価は以下のようにして行った。
【００８０】
（ＰＥＳの分析）
（１）各構造単位の含有率：
重水素化トリフルオロ酢酸を溶媒として１Ｈ−ＮＭＲ測定（日本電子社製「ＪＮＭ−ＧＸ−５００型」を使用）を行い、得られたスペクトルから各構造単位の含有率を算出した。
【００８１】
（２）末端カルボキシル基濃度：
試料０．２ｇを２１５℃に加熱したベンジルアルコール１０ｍｌに溶解し、溶解後にクロロホルム１０ｍｌを加え、苛性ソーダのベンジルアルコール溶液を用いて滴定して、末端カルボキシル基濃度とした。
【００８２】
（３）環状三量体の含有率：
試料１００ｍｇをクロロホルム／１，１，１，３，３，３−ヘキサフルオロ−２−プロパノール（容積比１／１）２ｍｌに溶解し、さらにクロロホルム８ｍｌを加えて希釈した。さらに、溶液の体積が１００ｍｌとなるようにアセトニトリルを加えてポリマー成分を析出させ、濾過してポリマー成分を除去した。得られた濾液について、７５体積％アセトニトリル水溶液を溶離液とする高速液体クロマトグラフィー（カラム：ケムコ社製ＯＤＳ−ＩＩ、検出器：紫外・可視検出器および屈折率検出器）を行い、検量線から環状三量体の含有率（重量％）を求めた。
【００８３】
（４）固有粘度：
フェノールとテトラクロルエタンとの等重量混合溶媒を溶媒として、ウベローデ型粘度計（林製作所製「ＨＲＫ−３型」）を用いて、３０℃で測定した。
【００８４】
（５）低温結晶化温度：
装置としてセイコー電子工業（株）製示差走査熱量計（ＤＳＣ）ＲＤＣ２２０／ＳＳＣ５２００Ｈ型を、温度校正試料としてインジウムと鉛を用いた。試料を３００℃で５分間溶融保持した後、液体窒素に数秒間浸漬して急冷し、さらに室温で保持した。次に、試料を２０℃／分の速度で昇温し、得られたＤＳＣチャートから低温結晶化温度を求めた。
【００８５】
（６）密度：
２５℃に保持したｎ−ヘキサン／四塩化炭素混合液を充填した密度勾配管を使用し、０．５ｃｍ×０．５ｃｍのフィルム状の試料の密度を測定した。
【００８６】
（７）ガラス転移温度および融点：
上記と同じ装置および温度校正試料を使用し、ＪＩＳ　Ｋ７１２１に準じて測定した。試料を２８０℃で５分間保持した後、降温速度１００℃／分で３０℃まで冷却し、さらに５分間保持した。次に、試料を１０℃／分の速度で昇温し、得られたＤＳＣチャートからガラス転移温度および融点を求めた。ここで、ガラス移転温度は前記ＪＩＳでいう中間点ガラス転移温度（Ｔｍｇ）をいい、融点は前記ＪＩＳでいう融解ピーク温度（Ｔｐｍ）をいう。
【００８７】
（ＥＶＯＨ樹脂組成物の分析）
（８）ＥＶＯＨ（ｂ１）のエチレン含有量およびケン化度：
重水素化ジメチルスルホキシドを溶媒として１Ｈ−ＮＭＲ測定（日本電子社製「ＪＮＭ−ＧＸ−５００型」を使用）を行い、得られたスペクトルからエチレン含有量およびケン化度を算出した。
【００８８】
（９）酢酸（ｂ２）の含有割合：
試料２０ｇをイオン交換水１００ｍｌに投入し、９５℃で６時間加熱抽出した。抽出液を、フェノールフタレインを指示薬として０．０２規定の水酸化ナトリウム水溶液で中和滴定し、酢酸（ｂ２）のＥＶＯＨ（ｂ１）に対する含有割合を決定した。
【００８９】
（１０）リン酸化合物（ｂ３）の含有割合：
試料１０ｇを０．０１規定の塩酸水溶液５０ｍｌに投入し、９５℃で６時間撹拌した。撹拌後の水溶液をイオンクロマトグラフィーを用いて定量分析し、リン酸イオンの量を得た。カラムは、（株）横川電機製のＣＩＳ−Ａ２３を使用し、溶離液は２．５ｍＭの炭酸ナトリウムと１．０ｍＭの炭酸水素ナトリウムを含む水溶液とした。なお、定量に際してはリン酸水溶液を使用して作成した検量線を用いた。こうして得られたリン酸イオンの量から、リン酸化合物（ｂ３）のＥＶＯＨ（ｂ１）に対する含有割合をリン酸根換算の値で得た。
【００９０】
（１１）ホウ素化合物（ｂ４）の含有割合：
試料５０ｍｇを酸素フラスコ燃焼法により完全燃焼させ、燃焼灰分を１規定の硝酸水溶液１０ｍｌに溶解させた。この溶液を、高周波プラズマ発光分析（ジャーレルアッシュ製ＩＣＰ発光分析装置ＩＲＩＳ　ＡＰ）により定量し、ホウ素化合物（ｂ４）のＥＶＯＨ（ｂ１）に対する含有割合をホウ素元素換算の値で得た。
【００９１】
（１２）ナトリウム塩（ｂ５）およびマグネシウム塩（ｂ６）の含有割合：
試料１０ｇを０．０１規定の塩酸水溶液５０ｍｌに投入し、９５℃で６時間撹拌した。撹拌後の水溶液をイオンクロマトグラフィーを用いて定量分析し、ナトリウムイオンおよびマグネシウムイオンの量を得た。カラムは、（株）横河電機製のＩＣＳ−Ｃ２５を使用し、溶離液は５．０ｍＭの酒石酸と１．０ｍＭの２，６−ピリジンジカルボン酸を含む水溶液とした。なお、定量に際してはそれぞれの金属の塩化物の水溶液を使用して作成した検量線を用いた。こうして得られた各金属イオンの量から、ナトリウム塩（ｂ５）およびマグネシウム塩（ｂ６）のＥＶＯＨ（ｂ１）に対する含有割合を、それぞれの金属換算の値で得た。
【００９２】
（１３）メルトインデックス：
メルトインデクサーＬ２４４（宝工業株式会社製）を使用して測定した。試料を内径９．５５ｍｍ、長さ１６２ｍｍのシリンダーに充填し、１９０℃で溶融した後、重さ２１６０ｇ、直径９．４８ｍｍのプランジャーによって均等に荷重をかけ、シリンダーの中央に設けた径２．１ｍｍのオリフィスより押出されたＥＶＯＨ樹脂組成物（Ｂ）の流出速度（ｇ／１０分）を測定し、これをメルトインデックスとした。
【００９３】
（１４）密度：
２５℃に保持したｎ−ヘキサン／四塩化炭素混合液を充填した密度勾配管を使用し、０．５ｃｍ×０．５ｃｍのフィルム状の試料の密度を測定した。
【００９４】
（１５）融点：
上記のポリエステル樹脂の測定に用いたものと同じ装置および温度校正試料を使用し、ＪＩＳ　Ｋ７１２１に準じて測定した。試料を２４０℃で５分間保持した後、降温速度１００℃／分で３０℃まで冷却し、さらに５分間保持した。次に、試料を１０℃／分の速度で昇温し、得られたＤＳＣチャートから融点を求めた。ここで、融点は前記ＪＩＳでいう融解ピーク温度（Ｔｐｍ）をいう。
【００９５】
（容器の評価）
（１６）衝撃剥離発生率：
容器に水を充填し、常圧下で密栓した後、５０ｃｍの高さから、９０°の角度を持った長さ２０ｃｍ三角形の台の上に、台の角部が容器胴部の中央に当たるように、容器胴部を水平にして一回のみ自然落下させた。１００本の容器について試験を行い、デラミを生じた容器の本数（Ｎｄ）から下記式を用いてデラミ発生率（Ｒｄ）を算出した。
Ｒｄ（％）　＝　（Ｎｄ／１００）×１００
【００９６】
（１７）ヘイズ値（曇価）：
容器胴部中央を円周上に４分割した４箇所について、ポイック積分球式光線透過率・全光線反射率計（村上色彩技術研究所製「ＨＲ−１００型」）を使用し、ＡＳＴＭ　Ｄ１００３−６１に準じて内部ヘイズ値を測定し、その平均値を容器のヘイズ値（曇価）とした。
【００９７】
（１８）酸素透過速度：
容器の形態のままで、容器外側を２０℃−６５％ＲＨ、容器内側を２０℃−１００％ＲＨに温湿度調節した後、酸素透過速度測定装置（モダンコントロール社製、ＯＸ−ＴＲＡＮ−１０／５０Ａ）を使用して、容器１個当たりの酸素透過速度（ｍｌ／ｃｏｎｔａｉｎｅｒ・ｄａｙ・ａｔｍ）を測定した。
【００９８】
ＰＥＳとしては、下記の要領にて製造したものを使用した。
（ポリエチレンテレフタレート樹脂（ＰＥＴ１）の製造）
テレフタル酸１００．０００重量部とエチレングリコール４４．８３０重量部とを混合してスラリーとした。これに二酸化ゲルマニウム０．０１０重量部、亜リン酸０．０１０重量部およびテトラエチルアンモニウムヒドロキシド０．０１０重量部を加え、絶対圧２．５Ｋｇ／ｃｍ２の加圧下、２５０℃に加熱して、エステル化率が９５％になるまでエステル化反応を行って低重合体を製造した。次に、得られた低重合体を、１ｍｍＨｇの減圧下、２７０℃で溶融重縮合させて、固有粘度０．５０ｄｌ／ｇのポリエチレンテレフタレート（ＰＥＴ）プレポリマーを得た。このＰＥＴプレポリマーをノズルからストランド状に押出し、水冷した後、切断し、直径約２．５ｍｍ、長さ約２．５ｍｍの円柱状ペレットとし、さらに１６０℃で５時間予備乾燥して結晶化させた。このＰＥＴプレポリマーにおいて、テレフタル酸単位、エチレングリコール単位、および副生したジエチレングリコール単位の含有率はそれぞれ５０．０モル％、４８．９モル％、１．１モル％であった。また、末端カルボキシル基濃度は３８μｅｑ／ｇ、融点は２５３℃であった。
【００９９】
このＰＥＴプレポリマーを、転動式真空固相重合装置を使用して、０．１ｍｍＨｇの減圧下、２２０℃で固相重合を１０時間行って、ＰＥＴ樹脂（ＰＥＴ１）を得た。このＰＥＴ１において、テレフタル酸単位、エチレングリコール単位およびジエチレングリコール単位の含有率はそれぞれ５０．０モル％、４８．９モル％および１．１モル％であった。また、末端カルボキシル基濃度は２２μｅｑ／ｇ、環状三量体の含有率は０．３２重量％、固有粘度は０．８３ｄｌ／ｇ、低温結晶化温度、ガラス転移温度および融点はそれぞれ１５５℃、８０℃および２５２℃、密度は１．３６９ｇ／ｃｍ３であった。
【０１００】
（ポリエチレンテレフタレート樹脂（ＰＥＴ２）の製造）
溶融重縮合の時間を変更した以外は、前記と同様にしてＰＥＴ樹脂（ＰＥＴ２）を得た。ＰＥＴ２において、テレフタル酸単位、エチレングリコール単位およびジエチレングリコール単位の含有率はそれぞれ５０．０モル％、４８．９モル％および１．１モル％であった。また、末端カルボキシル基濃度は２３μｅｑ／ｇ、環状三量体の含有率は０．９０重量％、固有粘度は０．６９ｄｌ／ｇ、低温結晶化温度、ガラス転移温度および融点はそれぞれ１５９℃、８０℃および２５２℃、密度は１．３６８ｇ／ｃｍ３であった。
【０１０１】
（ポリエチレンテレフタレート樹脂（ＰＥＴ３）の製造）
固相重合の時間を３０時間に変更した以外は、前記と同様にしてＰＥＴ樹脂（ＰＥＴ３）を得た。ＰＥＴ３において、テレフタル酸単位、エチレングリコール単位およびジエチレングリコール単位の含有率はそれぞれ５０．０モル％、４８．９モル％および１．１モル％であった。また、末端カルボキシル基濃度は１８μｅｑ／ｇ、環状三量体の含有率は０．１５重量％、固有粘度は０．９６ｄｌ／ｇ、低温結晶化温度、ガラス転移温度および融点はそれぞれ１５５℃、８０℃および２５２℃、密度は１．３６９ｇ／ｃｍ３であった。
【０１０２】
ＰＥＴ１〜３の構成を表１に、物性を表２に、それぞれ示す。
【０１０３】
【表１】
2004043022.tif 000002
【０１０４】
【表２】
2004043022.tif 000003
【０１０５】
また、ＥＶＯＨ樹脂組成物としては、表３および表４に示す構成、物性を示すものを使用した。ただし、ＥＶＯＨ１２は以下の様にして製造した。
【０１０６】
（ＥＶＯＨ１２の製造）
エチレン含有量３２モル％、ケン化度９９．５モル％のＥＶＯＨ８０重量部、エチレン含有量４４モル％、ケン化度９６．５モル％のＥＶＯＨ２０重量部をドライブレンドした。次に、３０ｍｍφ二軸押出機（（株）日本製鋼所ＴＥＸ−３０ＳＳ−３０ＣＲＷ−２Ｖ）を使用して、押出機温度２１０℃（樹脂温度２２０℃）、スクリュー回転数３００ｒｐｍ、押出樹脂量２５ｋｇ／時間の条件で押出し、ペレット化した。最後に、８０℃で１６時間除湿空気下で乾燥を行い、ＥＶＯＨ１２を得た。
【０１０７】
【表３】
2004043022.tif 000004
【０１０８】
【表４】
2004043022.tif 000005
【０１０９】
実施例１
ＰＥＴ１およびＥＶＯＨ１を用いて、ＫＯＲＴＥＣ／ＨＵＳＫＹ製共射出成形機（ＳＬ１６０型４個取り）により共射出成形を行い、ＰＥＴ１／ＥＶＯＨ１／ＰＥＴ１の２種３層の有底パリソンを成形した。このとき、ＰＥＴ側射出機温度は２８０℃、ＥＶＯＨ側射出機温度は２１０℃、ＰＥＴ１とＥＶＯＨ１とが合流するホットランナーブロック部は２７０℃、射出金型コア温度は１０℃、射出金型キャビティー温度は１０℃とした。また、容器におけるＰＥＳ層とＥＶＯＨ層の厚み比を９５／５とするように射出速度および射出量を調節した。このパリソンを目視で観察したところ、着色はなく、ストリークは認められず、有底パリソン口部におけるＥＶＯＨ１のリーディングエッジは良好な状態であった。有底パリソンの構成および評価結果を表５に示す。
【０１１０】
その後、ＣＲＵＰＰ　ＣＯＲＰＯＰＬＡＳＴ　ＭＡＳＣＨＩＮＥＮＢＡＵ製延伸ブロー成形機（ＬＢ０１型５３０ｍＬ１個取り）を使用して、有底パリソンの表面温度を１０５℃に加熱し、延伸ブロー成形を行い、２種３層の共射出延伸ブロー成形容器を得た。得られた容器を胴部で切断し、ＰＥＴ１およびＥＶＯＨ１各層の全層に対する厚み比を計測した。結果を表６に示す。また、各層成分を切り出し、原料と同様の分析を行った。結果を表７、表８および表９に示す。
【０１１１】
また、この容器の衝撃剥離発生率、ヘイズおよび酸素透過速度を測定した。さらに、この容器を目視で観察したところ、ストリーク、ゲル、気泡は認められず、良好な外観を有していた。これらの評価結果を表１０に示す。
【０１１２】
長期運転性を確認するために、１０００サイクル連続で共射出延伸ブロー成形を行った後の金型汚染の程度を目視で観察した。観察の結果、金型の汚染は認められなかった。
【０１１３】
また、ＥＶＯＨ１の熱安定性を確認するために、ホットランナーブロック部で１０分間ＰＥＴ１とＥＶＯＨ１とを滞留保持した以外は、上記と同様にして２種３層のパリソンを成形した。得られたパリソンは微かに黄味を帯びていたもののストリークはなく、良好な外観を有しており、有底パリソン口部におけるＥＶＯＨ樹脂組成物層のリーディングエッジは良好な外観を呈していた。また該有底パリソンを延伸ブロー成形して得られた容器について外観を観察したところ、ストリーク、ゲル、気泡は認められず、良好な外観を有していた。これらの評価結果を表１１に示す。
【０１１４】
実施例２
容器におけるＰＥＳ層とＥＶＯＨ層の厚み比を９２／８とするように、射出速度および射出量を調節した以外は、実施例１と同様にしてＰＥＴ１／ＥＶＯＨ１／ＰＥＴ１の２種３層の有底パリソンを成形した。有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１１５】
実施例３
ＥＶＯＨ１の代わりにＥＶＯＨ１２を使用した以外は、実施例１と同様にして２種３層の有底パリソンを成形した。有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１１６】
比較例１
容器におけるＰＥＳ層とＥＶＯＨ層の厚み比を９９．２／０．８とするように、射出速度および射出量を調節した以外は、実施例１と同様にしてＰＥＴ１／ＥＶＯＨ１／ＰＥＴ１の２種３層の有底パリソンを成形した。有底パリソンの構成を表５に示す。その後、実施例１と同様にして延伸ブロー成形を行い、２種３層の共射出延伸ブロー成形容器を得た。この容器を目視で観察したところ、容器胴部にＥＶＯＨ１層が存在しない部分が認められたため、実用に耐えられないと判断して他の評価を取り止めた。原因は、ＥＶＯＨ樹脂組成物の射出量が少なく、ホットランナー中での滞留時間が増加したためと推定される。
【０１１７】
比較例２
容器におけるＰＥＳ層とＥＶＯＨ層の厚み比を８５／１５とするように、射出速度および射出量を調節した以外は、実施例１と同様にしてＰＥＴ１／ＥＶＯＨ１／ＰＥＴ１の２種３層の有底パリソンを成形した。有底パリソンの構成を表５に示す。その後、実施例１と同様にして延伸ブロー成形を行い、２種３層の共射出延伸ブロー成形容器を得た。この容器を目視で観察したところ、容器胴部にＥＶＯＨ１層の延伸斑に起因するストリークの発生が顕著に認められたため、実用に耐えられないと判断して他の評価を取り止めた。
【０１１８】
比較例３
ＰＥＴ１の代わりにＰＥＴ２を使用した以外は、実施例１と同様にして２種３層の有底パリソンを成形した。有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１１９】
比較例４
ＰＥＴ１の代わりにＰＥＴ３を使用した以外は、実施例１と同様にして２種３層の有底パリソンを成形した。有底パリソンの構成を表５に示す。この有底パリソンは著しく黄色に着色していたため、延伸ブロー成形を取り止めた。各層に分離して確認したところ、ＥＶＯＨ１の着色は認められなかったが、ＰＥＴ３が著しく黄色に着色していた。
【０１２０】
比較例５
ＥＶＯＨ１の代わりにＥＶＯＨ２を使用した以外は、実施例１と同様にして２種３層の有底パリソンを成形した。有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２１】
比較例６
ＥＶＯＨ１の代わりにＥＶＯＨ３を使用した以外は、実施例１と同様にして２種３層の有底パリソンの成形を試みたが、ＥＶＯＨ３のメルトインデックスが極めて低く、均一なＥＶＯＨ層を有する成形品を得ることができなかったため、実用に耐えられないと判断して他の評価を取り止めた。
【０１２２】
比較例７
ＥＶＯＨ１の代わりにＥＶＯＨ４を使用した以外は、実施例１と同様にして２種３層の有底パリソンを成形した。この有底パリソンのリーディングエッジは図２に示すように大きな乱れを生じていた。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２３】
比較例８
ＥＶＯＨ１の代わりにＥＶＯＨ５を使用した以外は、実施例１と同様にして２種３層の有底パリソンを成形した。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２４】
比較例９
ＥＶＯＨ１の代わりにＥＶＯＨ６を使用した以外は、実施例１と同様にして２種３層の有底パリソンを成形した。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２５】
比較例１０
ＥＶＯＨ１の代わりにＥＶＯＨ７を使用した以外は、実施例１と同様にして２種３層の有底パリソンを成形した。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２６】
比較例１１
ＥＶＯＨ１の代わりにＥＶＯＨ８を使用した以外は、実施例１と同様にして２種３層の有底パリソンを成形した。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２７】
比較例１２
ＥＶＯＨ１の代わりにＥＶＯＨ９を使用した以外は、実施例１と同様にして２種３層の有底パリソンを成形した。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２８】
比較例１３
ＥＶＯＨ１の代わりにＥＶＯＨ１０を使用した以外は、実施例１と同様にして２種３層の有底パリソンを成形した。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１２９】
比較例１４
ＥＶＯＨ１の代わりにＥＶＯＨ１１を使用し、ＥＶＯＨ側射出機温度を２２０℃に変更した以外は、実施例１と同様にして２種３層の有底パリソンを成形した。この有底パリソンの構成および評価結果を表５に示す。その後、実施例１と同様にして延伸ブロー成形を行い、２種３層の共射出延伸ブロー成形容器を得た。この容器を実施例１と同様にして評価した。結果を表６〜１１に示す。
【０１３０】
【表５】
2004043022.tif 000006
【０１３１】
【表６】
2004043022.tif 000007
【０１３２】
【表７】
2004043022.tif 000008
【０１３３】
【表８】
2004043022.tif 000009
【０１３４】
【表９】
2004043022.tif 000010
【０１３５】
【表１０】
2004043022.tif 000011
【０１３６】
【表１１】
2004043022.tif 000012
【０１３７】
上記結果から、本発明の共射出延伸ブロー成形容器の一例である実施例１〜３の容器は、耐衝撃剥離性に優れると共に、透明性に優れ、外観も良好であり、さらに長期運転性も良好であることがわかる。これに対して、上記要件を満たさない比較例１〜１４の容器ではそのような効果は得られない。
【０１３８】
【発明の効果】
本発明の共射出延伸ブロー成形容器は、酸素、炭酸ガスなどのガスバリア性、防湿性、保香性、フレーバーバリア性、耐衝撃剥離性に優れ、外観が良好であり、かつ長時間安定して製造可能であり、飲料、食品、化粧品などの容器として用いられる。
【図面の簡単な説明】
【図１】良好なリーディングエッジを有する有底パリソンの一部を表す概略図である。
【図２】比較例７における、不良なリーディングエッジを有する有底パリソンの一部を表す概略図である。
【符号の説明】
１，１１　容器口部
２，１２　ＰＥＳ／ＥＶＯＨ多層部分
３，１３　ＰＥＳ単層部分
４，１４　リーディングエッジ
【図１】
2004043022.tif 000013
【図２】
2004043022.tif 000014